(57)【要約】【課題】スキャンラインの導電層とカソード電極層と間の抵抗を最小化する発光素子を提供する。【解決手段】アノード電極層200とカソード電極層202が交差して形成される発光領域204を含む発光素子は、アノード電極層と離隔されるように形成され、上面に形成されたビアホール208及びカソード電極層202と同一の導電性を有する物質からなる導電層216を含むスキャンライン201を含み、導電層216はビアホール208を通じてカソード電極層202にそれぞれ電気的に接続される。導電層216とカソード電極層202を全部アルミニウムのような同一物質で形成すれば、抵抗がかなり減少し、広い接触面積を提供できる。【選択図】図２
2006301580.tif 000002
【特許請求の範囲】
【請求項１】
基板と、
該基板のスキャンライン領域内で前記基板上に配置されたスキャンライン電極層、
前記スキャンライン領域内で前記スキャンライン電極層上に配置され、前記スキャンライン電極層と電気的に接続するように構成された第１サブ電極層と、
前記スキャンライン領域内で前記第１サブ電極層上に配置され、前記第１サブ電極層と電気的に接続するように構成された導電層と、
前記スキャンライン領域で前記導電層上に配置された第２サブ電極層と、
前記基板のピクセル領域内で前記基板上に配置されたアノード電極層と、
前記ピクセル領域内で前記アノード電極層上に配置された有機物層と、
前記ピクセル領域内で有機物層上に配置されたカソード電極層とを含み、
前記スキャンライン領域は、前記スキャンライン電極層によって被せられた基板領域として形成され、前記ピクセル領域は、前記有機物層によって被せられた基板領域として形成され、
前記カソード電極層は、前記ピクセル領域から前記スキャンライン領域に向かって延びて前記導電層と電気的に接続され、
前記導電層の電気導電性は、前記カソード電極層の電気導電性と実質的に同一であることを特徴とする有機電界発光素子。
【請求項２】
前記カソード電極層は、前記導電層と直接的に接触するように配置されることを特徴とする請求項１に記載の有機電界発光素子。
【請求項３】
前記スキャンライン領域内で前記第２サブ電極層上に配置される絶縁層をさらに含み、
少なくとも一つのビアホールが前記絶縁層及び前記第２サブ電極層に形成されて、前記導電層の一部を露出させ、
前記カソード電極層は、前記導電層上及び前記少なくとも一つのビアホール内に配置されたことを特徴とする請求項１に記載の有機電界発光素子。
【請求項４】
前記絶縁層は前記スキャンライン領域から前記ピクセル領域まで前記基板上に配置され、
前記カソード電極層は、前記絶縁層上に配置されることを特徴とする請求項３に記載の有機電界発光素子。
【請求項５】
前記カソード電極層は、前記導電層の側部と電気的に接続するように配置されることを特徴とする請求項１に記載の有機電界発光素子。
【請求項６】
前記カソード電極層は、前記導電層の高さと実質的に同一の高さで、前記スキャンライン領域から前記ピクセル領域まで水平に延びることを特徴とする請求項５に記載の有機電界発光素子。
【請求項７】
前記スキャンライン領域から前記ピクセル領域まで前記基板上に配置され、前記導電層の高さと実質的に同一の高さで、前記カソード電極層を支持する支持層をさらに含むことを特徴とする請求項６に記載の有機電界発光素子。
【請求項８】
前記スキャンライン電極層、第１サブ電極層、導電層及び第２サブ電極層は、全部前記スキャンライン領域上で、少なくとも前記基板の一部を露出するように配置され、
前記カソード電極層は、前記スキャンライン領域上で、少なくとも前記基板の一部を充填するように配置されることを特徴とする請求項５に記載の有機電界発光素子。
【請求項９】
前記導電層は、前記スキャンライン領域から前記スキャンライン領域と前記ピクセル領域との間の一部の前記基板上に延びるように配置され、
前記カソード電極層は、前記ピクセル領域から前記スキャンライン領域と前記ピクセル領域との間の一部の前記基板上に延びるように配置され、前記スキャンライン領域と前記ピクセル領域との間の一部で、前記導電層と電気的に接続されることを特徴とする請求項１に記載の有機電界発光素子。
【請求項１０】
前記スキャンライン領域内では、前記スキャンライン電極層は前記基板上に配置され、前記第１サブ電極層は前記スキャンライン電極層上に配置され、前記導電層は前記第１サブ電極層上に配置され、前記第２サブ電極層は前記導電層上に配置され、
前記ピクセル領域では、前記アノード電極層は前記基板上に配置され、前記有機物層は前記アノード電極層上に配置され、前記カソード電極層は前記有機物層上に配置されることを特徴とする請求項１に記載の有機電界発光素子。
【請求項１１】
前記カソード電極層及び前記導電層は、同じ導電性物質で形成されることを特徴とする請求項１に記載の有機電界発光素子。
【請求項１２】
前記導電性物質はアルミニウムであることを特徴とする請求項１１に記載の有機電界発光素子。
【請求項１３】
前記第１サブ電極層及び第２サブ電極層の両方またはいずれか一つは、モリブデンまたはクロムで形成されることを特徴とする請求項１に記載の有機電界発光素子。
【請求項１４】
発光素子にディスプレイ信号を供給するための構造であって、
基板上に配置されるスキャンライン電極層と、
前記スキャンライン電極層上に配置され、前記スキャンライン電極層と電気的に接続するように構成された導電層と、
発光素子のピクセル領域から延びるように前記基板上に配置されるカソード電極層とを含み、
前記導電層及び前記カソード電極層は、相互間に電気的に接続するように構成され、
前記導電層の電気導電性は、前記カソード電極層の電気導電性と実質的に同一であることを特徴とする構造。
【請求項１５】
前記カソード電極層は、前記導電層と直接的に接触するように配置されることを特徴とする請求項１４に記載の構造。
【請求項１６】
前記カソード電極層及び前記導電層は、同じ導電性物質で形成されることを特徴とする請求項１４に記載の構造。
【請求項１７】
前記導電性物質はアルミニウムであることを特徴とする請求項１６に記載の構造。
【請求項１８】
導電層上に配置されたサブ電極層をさらに含み、
前記サブ電極層は、前記導電層と異なる物質で形成されることを特徴とする請求項１４に記載の構造。
【請求項１９】
前記サブ電極層は、モリブデンまたはクロムで形成されることを特徴とする請求項１８に記載の構造。
【請求項２０】
前記サブ電極層は第２サブ電極層であり、さらに、
前記スキャンライン電極層と前記導電層との間に配置される第１サブ電極層を含み、
該第１サブ電極層は、前記導電層と異なる物質で形成されることを特徴とする請求項１８に記載の構造。
【請求項２１】
第１サブ電極層は、モリブデンまたはクロムで形成されることを特徴とする請求項２０に記載の構造。
【請求項２２】
少なくとも一つのビアホールが前記サブ電極層に形成されて、前記導電層の一部を露出させ、前記カソード電極層は、前記少なくとも一つのビアホール内に配置されることを特徴とする請求項１８に記載の構造。
【請求項２３】
前記サブ電極層上に配置された絶縁層をさらに含み、
前記少なくとも一つのビアホールは、前記絶縁層にも形成されることを特徴とする請求項２２に記載の構造。
【請求項２４】
前記絶縁層は、前記発光素子の前記ピクセル領域まで延びるように前記基板上に配置され、
前記カソード電極層は、前記絶縁層上に配置されることを特徴とする請求項２３に記載の構造。
【請求項２５】
前記カソード電極層は、前記導電層の側部と電気的に接続するように配置されることを特徴とする請求項１４に記載の構造。
【請求項２６】
前記カソード電極層は、前記導電層の高さと実質的に同一の高さで、水平に延びるように配置されることを特徴とする請求項２５に記載の構造。
【請求項２７】
前記導電層の高さと実質的に同一の高さで、前記カソード電極層を支持するように前記基板上に配置される支持層をさらに含むことを特徴とする請求項２６に記載の構造。
【請求項２８】
前記スキャンライン電極層と前記導電層との間に配置される第１サブ電極層と、
前記導電層上に配置された第２サブ電極層とをさらに含み、
前記第１及び第２サブ電極層は、前記導電層と異なる物質で形成されることを特徴とする請求項２６に記載の構造。
【請求項２９】
前記スキャンライン電極層及び前記導電層は、全部少なくとも前記基板の一部を露出させるように配置され、
前記カソード電極層は、少なくとも前記基板の一部を充填するように配置されることを特徴とする請求項２５に記載の構造。
【請求項３０】
少なくとも前記基板の一部の上を除いて、前記スキャンライン電極層と前記導電層との間に配置される第１サブ電極層と、
少なくとも前記基板の一部の上を除いて前記導電層上に配置される第２サブ電極層とをさらに含み、
第１及び第２サブ電極層は、前記導電層と異なる物質で形成されることを特徴とする請求項２９に記載の構造。
【請求項３１】
前記導電層は、前記スキャンライン電極層によって被せられない前記基板の領域内で前記基板上に延びるように配置され、
前記カソード電極層は、前記基板上の前記ピクセル領域から延びるように配置され、前記スキャンライン電極層によって被せられない前記基板の領域で前記導電層と電気的に接続することを特徴とする請求項１４に記載の構造。
【請求項３２】
前記スキャンライン電極層と前記導電層との間に配置される第１サブ電極層と、
前記導電層上に配置される第２サブ電極層とをさらに含み、
前記第１及び第２サブ電極層は、前記導電層と異なる物質で形成されることを特徴とする請求項３１に記載の構造。
【請求項３３】
前記発光素子の前記ピクセル領域から延びるように前記基板上に配置されたアノード電極層と、
前記アノード電極層上に配置される発光層とをさらに含み、
前記カソード電極層は、前記発光層上に配置されることを特徴とする請求項１４に記載の構造。
【請求項３４】
前記発光層は有機物層であることを特徴とする請求項３３に記載の構造。
【請求項３５】
前記発光素子は有機電界発光素子であることを特徴とする請求項１４に記載の構造。
【請求項３６】
前記スキャンライン電極層は前記基板上に配置されることを特徴とする請求項１４に記載の構造。
【請求項３７】
前記スキャンライン電極層上に配置される第１サブ電極層と、
前記導電層上に配置される第２サブ電極層とをさらに含み、
前記導電層は前記第１サブ電極層上に配置され、
前記第１及び第２サブ電極層は、前記導電層と異なる物質で形成されることを特徴とする請求項３６に記載の構造。
【請求項３８】
発光素子にディスプレイ信号を供給するための構造を形成する方法であって、
基板上にスキャンライン電極層を形成する段階、
前記スキャンライン電極層と電気的に接続するように前記スキャンライン電極層上に導電層を形成する段階、及び
前記導電層の導電性と実質的に同じ導電性を有する物質を使用して、発光素子のピクセル領域から延びるように前記基板上にカソード電極層を形成して、前記導電層及び前記カソード電極層が相互間に電気的に接続する段階、を含むことを特徴とする構造形成方法。
【請求項３９】
前記カソード電極層は、前記導電層と直接的に接触するように形成されることを特徴とする請求項３８に記載の構造形成方法。
【請求項４０】
前記カソード電極層を形成するために使われた物質は、前記導電層を形成するために使われた物質と同一であることを特徴とする請求項３８に記載の構造形成方法。
【請求項４１】
前記導電層と異なる物質を使用して前記導電層上にサブ電極を形成する段階をさらに含むことを特徴とする請求項３８に記載の構造形成方法。
【請求項４２】
前記サブ電極層は第２サブ電極層であり、さらに、
前記導電層と異なる物質を使用して、前記スキャンライン電極層と前記導電層との間に第１サブ電極層を形成する段階を含むことを特徴とする請求項４１に記載の構造形成方法。
【請求項４３】
前記導電層の一部を露出させるように前記サブ電極層に少なくとも一つのビアホールを形成する段階をさらに含み、
前記カソード電極層を形成する段階は、前記少なくとも一つのビアホール中にカソード電極層を形成する段階を含むことを特徴とする請求項４１に記載の構造形成方法。
【請求項４４】
前記カソード電極層を形成する段階は、前記導電層の側部と電気的に接続するように前記カソード電極層を形成する段階を含むことを特徴とする請求項３８に記載の構造形成方法。
【請求項４５】
前記カソード電極層を形成する段階は、前記導電層の高さと実質的に同一の高さで、水平に延びるように前記カソード電極層を形成する段階を含むことを特徴とする請求項４４に記載の構造形成方法。
【請求項４６】
前記導電層の側部と電気的に接続するように前記カソード電極層を形成する段階は、
少なくとも前記基板の一部が露出するように前記スキャンライン電極層及び前記導電層を形成する段階、及び
少なくとも前記基板の一部分を充填するように前記カソード電極層を形成する段階を含むことを特徴とする請求項４４に記載の構造形成方法。
【発明の詳細な説明】
【技術分野】
【０００１】
本発明は、有機電界発光素子等の発光素子及びそれを製造する方法に関し、特に、スキャンラインの導電層とカソード電極層との間の抵抗を最小化する発光素子に関するものである。
【背景技術】
【０００２】
有機電界発光素子等の発光素子は、所定の電圧が印加される場合、所定波長の光を発光させる。
図１(a)は、従来の有機電界発光素子を示した平面図である。図示するように、従来の有機電界発光素子は、アノード電極層１００、カソード電極層１０２及びスキャンライン１０１を含む。
【０００３】
複数個のピクセル１０４は、アノード電極層１００とカソード電極層１０２とが交差する領域である発光領域に形成される。スキャンライン１０１は、カソード電極層１０２に連結される。
【０００４】
図１(b)は、図１(a)のI-I'線に沿って切り欠いた有機電界発光素子を示した断面図である。図１(a)を参照すると、各ピクセル１０４は、基板１１０上に順に積層されたアノード電極層１００、有機物層１１８及びカソード電極層１０２を含む。
【０００５】
図１(b)に示されるように、スキャンライン１０１は、基板１１０上に順次に積層されたスキャンライン電極層１１２及びサブ電極層１１４を含む。ここで、サブ電極層１１４はモリブデン（Ｍｏ）からなる。サブ電極層１１４は、カソード電極層１０２と連結され、これにより、集積回路チップ（未図示）から伝送されるスキャン信号がスキャンライン電極層１１２及びサブ電極層１１４を通じてカソード電極層１０２に伝送される。
【０００６】
従来の発光装置は、少なくとも次のような問題点を有していた。
サブ電極層１１４の抵抗値が相対的に大きい。また、サブ電極層１１４とカソード電極層１０２との間の接触面積が相対的に小さい。従って、スキャンライン電極層１１２及びサブ電極層１１４を通じて、カソード電極層１０２に伝送されるスキャン信号は、かなり減衰される。
【発明の開示】
【発明が解決しようとする課題】
【０００７】
本発明の目的は、小さな抵抗値を有するスキャンラインを含む、有機電界発光素子等の発光素子、及びこの発光素子にディスプレイ信号を供給する構造とその形成方法を提供することである。
【０００８】
また、本発明の目的は、類似な導電性を有するスキャンラインの導電層とカソード電極層とが広い接触面積を有して電気的に接続され得る発光素子を提供することである。
【課題を解決するための手段】
【０００９】
上記目的を達成するために、本発明の一実施形態に係る、アノード電極層及びこれと交差するカソード電極層によって形成される発光領域を含む発光素子は、前記アノード電極層と離隔されるように形成され、上面に形成された少なくとも一つのビアホール及び前記カソード電極層と実質的に同一の導電性を有する物質からなる導電層を含むスキャンラインを含み、前記導電層は前記少なくとも一つのビアホールを通じて前記カソード電極層にそれぞれ電気的に接続されることを特徴とする。
【００１０】
好ましくは前記導電層とカソード電極層は、アルミニウムのような同じ物質からなる。
好ましくは、前記スキャンラインは、スキャンライン電極層、第１サブ電極層、前記導電層及び第２サブ電極層が順次積層され、前記少なくとも一つのビアホールは導電層まで延びるように前記第２サブ電極層に形成される。また、前記導電層とカソード電極層はアルミニウムからなっていてもよく、前記サブ電極層は、モリブデンまたはクロムからなっていてもよい。
【００１１】
本発明の多様な実施形態に係る、アノード電極層、絶縁層、有機物層及びカソード電極層が順次積層された発光素子は、前記アノード電極層と離隔されて形成され、前記カソード電極層と実質的に同じ導電性を有する物質からなる導電層を含むスキャンライン、及び前記スキャンラインと前記アノード電極層との間に形成された支持層を含み、前記カソード電極層は前記支持層によって支持されて前記導電層等とそれぞれ電気的に接続されることを特徴とする。
【００１２】
好ましくは、前記導電層等とカソード電極層は、アルミニウムのような同じ導電性物質からなる。
好ましくは、前記各スキャンラインは、スキャンライン電極層、第１サブ電極層、前記導電層及び第２サブ電極層が順次積層される。また、前記導電層とカソード電極層はアルミニウムからなり、前記サブ電極層は、モリブデンまたはクロムからなる。
【００１３】
好ましくは、前記支持層の高さは、前記スキャンライン電極層及び前記第１サブ電極層の高さの和と同一であり、前記支持層は、前記絶縁層と同じ物質からなる。
【００１４】
本発明の一実施形態に係る、アノード電極層及びこれと交差するカソード電極層によって形成される発光領域を含む発光素子は、前記カソード電極層と実質的に同じ伝導性を有する物質からなる導電層を含むスキャンラインを含み、前記導電層は、前記スキャンラインの終端に形成された少なくとも一つの切り欠き部によって露出され、切り欠き部を充填するように形成された前記カソード電極層と電気的に接続されることを特徴とする。
【００１５】
好ましくは、前記導電層とカソード電極層はアルミニウムのような同じ導電性を有する金属からなる。
好ましくは、前記スキャンラインは、スキャンライン電極層、第１サブ電極層、前記導電層及び第２サブ電極層が順次積層される。また、前記導電層とカソード電極層は、アルミニウムからなり、前記サブ電極層は、モリブデンまたはクロムからなる。
【００１６】
本発明の一実施形態に係るアノード電極層及びこれと交差するカソード電極層によって形成される発光領域を含む発光素子は、前記アノード電極層と離隔されて形成され、前記カソード電極層と同じ実質的に同じ伝導性を有する物質からなる導電層を含むスキャンラインを含み、前記導電層及び前記カソード電極層は、前記スキャンラインと前記アノード電極層との間に形成された領域まで延びてそれぞれ連結されることを特徴とする。
【００１７】
好ましくは、前記導電層とカソード電極層は、アルミニウム等と同じ導電性を有する物質からなる。
好ましくは、前記スキャンラインは、スキャンライン電極層,第１サブ電極層,前記導電層及び第２サブ電極層が順次積層される。また、前記導電層とカソード電極層は、アルミニウムからなり、前記サブ電極層は、モリブデンまたはクロムからなる。
【００１８】
本発明に係る発光素子製造方法は、基板上にアノード電極層及び導電層を含むスキャンラインを相互離隔されるように形成する段階、前記スキャンライン及び前記アノード電極層上に絶縁層を形成する段階、前記絶縁層をパターニングして前記アノード電極層上の発光領域及び前記導電層の一部分を露出させる段階、前記発光領域上に有機物層を形成する段階、及び前記露出された導電層及び前記有機物層上にカソード電極層を形成して相互電気的に連結させる段階、を含むことを特徴とする。
【００１９】
好ましくは、前記スキャンラインはスキャンライン電極層、第１サブ電極層、前記導電層及び第２サブ電極層を順次積層する。また、前記カソード電極層は、前記導電層と実質的に同じ導電性を有する物質で形成する。ここで、前記カソード電極層及び前記導電層は、アルミニウムで形成する。
【００２０】
本発明の一実施形態に係る発光素子製造方法は、基板上にアノード電極層及び導電層を含むスキャンラインを相互離隔されるように形成する段階、前記アノード電極層上に発光領域が露出されるように絶縁層を形成する段階、前記アノード電極層及び前記スキャンライン間に支持層を形成する段階、前記発光領域に有機物層を形成する段階、及び前記支持層によって支持されて前記導電層と電気的に接続されるカソード電極層を前記有機物層上に形成する段階を含むことを特徴とする。好ましくは、絶縁層及び支持層は、同時に形成される。
【００２１】
好ましくは、前記スキャンラインは、スキャンライン電極層、第１サブ電極層、前記導電層及び第２サブ電極層を順次積層することによって形成される。ここで、前記支持層の高さは、前記スキャンライン電極層及び前記第１サブ電極層の高さの和と実質的に同一である。また、前記カソード電極層は前記導電層と実質的に同じ導電性を有する物質で形成され得る。
ここで、前記カソード電極層及び前記導電層は、アルミニウムで形成され得る。
【００２２】
本発明の一実施形態に係る発光素子製造方法は、基板上にアノード電極層及び導電層を含むスキャンラインを相互離隔されるように形成する段階、前記スキャンラインの終端に少なくとも一つの切り欠き部を形成して前記導電層を露出させる段階、前記アノード電極層上に発光領域が露出されるように絶縁層を形成する段階、前記発光領域に有機物層を形成する段階、及び前記切り欠き部を充填して前記導電層と電気的に接続されるように前記有機物層上にカソード電極層を形成する段階、を含むことを特徴とする。
【００２３】
好ましくは、前記スキャンラインはスキャンライン電極層、第１サブ電極層、前記導電層及び第２サブ電極層を順次積層することによって形成される。また、前記カソード電極層は前記導電層と実質的に同じ導電性を有する物質で形成され得る。ここで、前記カソード電極層及び前記導電層はアルミニウムで形成され得る。
【００２４】
本発明の一実施形態に係る発光素子製造方法は、基板上にアノード電極層及び導電層を含むスキャンラインを相互離隔されるように形成し、前記導電層は前記アノード電極層及び前記スキャンライン間の領域に延びるように形成する段階、前記アノード電極層上に発光領域が露出されるように絶縁層を形成する段階、前記発光領域に有機物層を形成する段階、及び前記延びた導電層と直接連結されるように前記有機物層上にカソード電極層を形成する段階、を含むことを特徴とする。
【００２５】
好ましくは、前記スキャンラインは、スキャンライン電極層、第１サブ電極層、前記導電層及び第２サブ電極層を順次積層することによって形成される。また、前記カソード電極層は、前記導電層と実質的に同じ導電性を有する物質で形成され得る。前記カソード電極層及び前記導電層は、アルミニウムで形成され得る。
【発明の効果】
【００２６】
上述したように、本発明に係る発光素子のスキャンラインがスキャンライン電極層上に形成された多層構造の層を含むので、スキャンラインの抵抗が低減され得るという長所を有する。
【００２７】
また、カソード電極層とスキャンラインの導電層は、実質的に同じ導電性を有する広い接触面積を通じて電気的に接続されるので、カソード電極層と導電層との間の接触抵抗が相当に低減される。
【発明を実施するための最良の形態】
【００２８】
以下では、添付図面を参照して本発明に係る発光素子及びそれを製造する方法の好ましい実施形態を詳細に説明する。
【００２９】
図２(a)は、本発明の第１の実施形態に係る発光素子を示した平面図である。図２(a)では説明の便宜のために有機電界発光ディスプレイが示される。しかし、本発明は、有機電界発光ディスプレイに限定されるものではない。
【００３０】
図２(a)を参照すると、本発明の有機電界発光素子は、アノード電極層２００、カソード電極層２０２及びスキャンライン２０１を含む。
【００３１】
アノード電極層２００とカソード電極層２０２が交差する発光領域には、複数のピクセル２０４が形成される。アノード電極層２００には、ＩＴＯ層が好ましく、カソード電極層２０２には、金属層が好ましい。アノード電極層２００とカソード電極層２０２との間に十分な電位差が存在するとき、対応されるピクセル２０４は所定波長の光を発生させる。例えば、正の電圧がアノード電極層２００に印加されてもよく、負の電圧がカソード電極層２０２に印加されてもよい。スキャンライン２０１はカソード電極層２０２にそれぞれ対応される。
【００３２】
図２(b)は、図２(a)のII-II'線に沿って切欠した発光素子を示した断面図である。
図２(b)を参照すると、各ピクセル２０４（「ピクセル領域または単位ピクセル」と称する。）はアノード電極層２００、発光層２２２及びカソード電極層２０２を含む。発光層２２２として有機物層が例示される。ピクセル領域は、一般に有機物層によって被せられた基板上の領域として理解することができる。有機物層２２２は正孔輸送層（ＨＴＬ）、発光層（ＥＭＬ）及び電子輸送層（ＥＴＬ）を含む。
【００３３】
また、図２に示されるように、各スキャンライン２０１（「スキャンライン領域」と称する。）は、基板２１０上に形成されるスキャンライン電極層２１２、第１サブ電極層２１４、導電層２１６及び第２サブ電極層２１８を含む。前記層２１２、２１４、２１６及び２１８は、図示するように、順次に積層され得る。スキャンライン領域は、一般にスキャンライン電極層２１２によって被せられた基板上の領域として理解することができる。
【００３４】
第１サブ電極層２１４は、スキャンライン電極層２１２と導電層２１６との接触による酸化を防止し、導電層２１６は金属層でありうる。モリブデン（Ｍｏ）またはクロム（Ｃｒ）が第１サブ電極層２１４を形成するために使われ得る。
第２サブ電極層２１８は、導電層２１６の酸化を防止する。やはりモリブデンまたはクロムが第２サブ電極層２１８を形成するために使われ得る。発光素子製造工程で水分が導電層２１６に浸透するとき、第２サブ電極層２１８は前記水分が導電層２１６に浸透することを防止する。
導電層２１６は、金属、例えば、アルミニウム（Ａｌ）からなる。
【００３５】
図２(b)に示されるように、スキャンライン２０１は、スキャンライン電極層上に断層構造の層のみが形成された従来の有機電界発光素子とは違って、スキャンライン電極層２１２上に多層構造の層を形成している。多層構造は、従来技術と比較して抵抗値を相当低くする。その結果、スキャンライン２０１及び本発明の多層構造を通してカソード電極層２０２に伝送されるスキャン信号は、図１(b)に図示された従来のスキャン信号より減衰が小さい。
【００３６】
図２(b)をさらに参照すると、絶縁層２２０は第２サブ電極層２１８上に形成され、ビアホール２０８は、絶縁層２２０及び第２サブ電極層２１８を通じてスキャンライン２０１上に形成されて導電層２１６の一部を露出させる。カソード電極層２０２は、ビアホール２０８内に蒸着され得る。従って、導電層２１６の上面は、ビアホール２０８を通じてカソード電極層２０２と直接接触することができる。
【００３７】
図２(b)は、層が相互間に表面上に配列された、即ち、相互間に物理的に接触されたものを示す。例えば、第１サブ電極層２１４はスキャンライン電極層２１２上に位置されたものとして示され、導電層２１６は第１サブ電極層２１４上に位置されたものとして示される。
【００３８】
しかし、これは、厳格に制限されるものではない。層は接触されずに他の層上に配置され得る。求められるのは、層間の電気的な連結が存在し、スキャンライン電極層２１２からのスキャン信号が多層構造を通じてカソード電極層２０２に伝えられることである。
全体的な抵抗値を低くするために、導電層２１６とカソード電極層２０２の導電性が実質的に同じであることが好ましい。例えば、もし導電層２１６とカソード電極層２０２の全てがアルミニウムのような同じ物質で形成されるものあれば、２層の導電性は相互間で同一になる。
【００３９】
このような多層構造は、全体に抵抗値を低くしてスキャンライン電極層２１２からのスキャンライン信号が何ら減衰もなく、カソード電極層２０２に伝えられる。図示されるように、第１サブ電極層２１４と導電層２１６との間の接触面積は抵抗を減少させるほど大きい。また、たとえ、第１サブ電極層２１４と導電層２１６との間の接触面積が相対的に小さくても、これら層の導電性が実質的に同一であるために、抵抗はやはり減少される。従って、本発明の発光素子は、従来の有機電界発光素子に比べて電力消費をさらに一層低減することができる。
【００４０】
本発明の第１の実施形態に係る発光素子のスキャンライン２０１の構造は、データラインにも適用することができる。
【００４１】
図３は、本発明の第２の実施形態に係る発光素子の平面図である。説明の便宜のために有機電界発光素子が例示される。図示されるように、有機電界発光素子は、アノード電極層２００、カソード電極層２０２及びスキャンライン２０１を含む。残りの構成要素は、図２(a)の構成要素と同一なので、同じ構成要素に対しては説明を省略する。
【００４２】
図３で、各スキャンライン２０１には、図２(a)及び２(b)の一つのビアホール２０８とは違って、複数個のビアホール３０８が形成される。従って、カソード電極層が電気的に接続するビアホール３０８を通じて露出した導電層の総面積が、図２(a)に示された第１の実施形態の接触面積より大きい。第２の実施形態は、導電層２１６とカソード電極層２０２との間の接触抵抗値がさらに低くなるようにする。
【００４３】
図４(a)〜(c)は、発光素子を製造する過程を示した断面図である。
図４(a)に示されるように、基板４００上にアノード電極層４０２及びスキャンライン電極層４０４が蒸着される。例えば、基板４００上にＩＴＯ層が蒸着され、その後、前記ＩＴＯ層がパターニングされて、アノード電極層４０２及びスキャンライン電極層４０４が形成される。
【００４４】
次いで、スキャンライン電極層４０４上に、第１サブ電極層４０６、導電層４０８及び第２サブ電極物質４１０が順次に蒸着される。ここで、導電層４０８は、アルミニウムが好ましく、第１サブ電極層４０６及び／または第２サブ電極物質４１０は、モリブデンまたはクロムが好ましい。続いて、絶縁物質４１２が、アノード電極層４０２、第２サブ電極物質４１０及び基板４００上に蒸着される。
【００４５】
図４(b)に示されるように、第２サブ電極物質４１０及び絶縁物質４１２がエッチングされて絶縁層４１４、第２サブ電極層４１６及びビアホール４１８を形成する。また、前記エッチングによって、スキャンライン領域の導電層４０８の一部分が露出される。また、ピクセル領域のアノード電極層４０２の一部が、エッチング工程を通じて露出され得る。
【００４６】
図４(c)に示されるように、アノード電極層４０２上に有機物層４２０が蒸着される。次いで、図４(c)に示されるように、カソード電極層４２２が、導電層４０８中の露出された部分、絶縁層４１４及び有機物層４２０上に蒸着され、これにより、有機物層４２０と導電層４０８とが電気的に接続される。
【００４７】
図５は、本発明の第３の実施形態に係る発光素子を示した断面図である。第３の実施形態の発光素子は、アノード電極層５０２、カソード電極層５２４及びスキャンライン５０１を含む。スキャンライン５０１を除いた残りの構成要素は図２(a)に示された第１の実施形態の構成要素等と同一なので、同じ構成要素に対しては同じ用語を使用し、反復的な説明を省略する。
【００４８】
スキャンライン５０１は、基板５００上に形成されるスキャンライン電極層５１２、第１サブ電極層５０６、導電層５０８及び第２サブ電極層５１６を含む。
【００４９】
スキャンライン５０１とアノード電極層５０２との間、即ち、スキャンライン領域とピクセル領域との間の空間には、支持層５１４が形成される。支持層５１４の高さは、カソード電極層５２４が支持層５１４によって支持され、導電層５０８の高さと実質的に同一の高さでスキャンラインから水平に延びるように形成される。支持層５１４は、アノード電極層５０２と有機物層５２０との間に形成された絶縁層を延ばすことによって、形成することができる。
【００５０】
カソード電極層５２４は、導電層５０８の側部を通じて導電層５０８に電気的に接続される。また、カソード電極層５２４は、導電層５０８の側部と直接的に連結され得る。
【００５１】
上述したように、導電層５０８とカソード電極層５２４は、実質的に同一の導電性を有する。これは、２層全てをアルミニウムのような同じ金属を使用することで達成できる。従って、導電層５０８とカソード電極層５２４との間の接触抵抗が低い。これは、従来の有機電界発光素子に比してより電力消費を低減できる。
【００５２】
本発明の第３の実施形態に係る有機電界発光素子を製造する過程は、次のとおりである。
基板５００上に、アノード電極層５０２及びスキャンライン５０１を相互離隔されるように形成する。スキャンライン５０１は、スキャンライン電極層５１２、第１サブ電極層５０６、導電層５０８及び第２サブ電極層５１６を順次積層して形成する。ここで、導電層５０８は、アルミニウムが好ましく、第１サブ電極層５０６及び／または第２サブ電極層５１６は、モリブデン（Ｍｏ）またはクロムが好ましい。
【００５３】
次いで、アノード電極層５０２上に絶縁層が形成される。絶縁層をパターニングすることによってアノード電極層５０２上の発光領域が露出される。
【００５４】
支持層５１４は、絶縁層５１４をスキャンライン５０１とアノード電極層５０２との間の空間を充填することによって形成される。支持層５１４は、スキャンライン電極層５１２及び第１サブ電極層５０６の高さの和と同一の高さで形成される。
【００５５】
次いで、露出された発光領域に有機物層５２０を形成する。カソード電極層５２４は、有機物層５２０の上に形成され、スキャンライン５０１まで延びるように形成され、支持層５１４によって支持状態で導電層５０８と電気的に接続、例えば、直接的な接触によって連結される。
【００５６】
図６は、本発明の第４の実施形態に係る発光素子を示した平面図である。図７は、図６のVII−VII'線に沿って切欠した発光素子を示した断面図である。図８は、図６のVIII−VIII'線に沿って切欠した発光素子を示した断面図である。
【００５７】
図６を参照すると、発光素子は、アノード電極層７０２、カソード電極層７２２及びスキャンライン７０１を含む。残りの構成要素は、図２(a)に示された第１の実施形態の構成要素等と同一なので、同じ構成要素に対しては、同じ用語を使用し、反復的な説明を省略する。
【００５８】
図７に示されるように、スキャンライン７０１は、基板７００上に形成されるスキャンライン電極層７０４、第１サブ電極層７０６、導電層７０８及び第２サブ電極層７１６を含む。カソード電極層７２２は、スキャンライン７０１の終端を被せるように延びる。カソード電極層７２２と導電層７０８の導電性は、実質的に同一である。また、カソード電極層７２２と導電層７０８は、スキャンライン７０１の終端から相互間に実質的に電気的に接続される。
【００５９】
図８に示されるように、カソード電極層７２２と導電層７０８の接触面積を増加するためにスキャンライン７０１の終端には、少なくとも一つの切り欠き部７１２が形成される。カソード電極層７２２は、切り欠き部７１２を充填するように形成され、導電層７０８との接触面積を増加させる。
【００６０】
導電層７０８とカソード電極層７２２は、アルミニウムのように同じ金属で形成され得る。これは、従来のサブ電極層とカソード電極層との間の接触抵抗と比較するとき、導電層７０８とカソード電極層７２２との間の接触抵抗をかなり減少させている。従って、本実施形態の発光素子は、従来の素子より電力消費を低減することができる。
【００６１】
図８には、切り欠き部７１２が基板７００を露出するように形成されて、カソード電極層７２２が基板７００まで充填される。これは、スキャン信号がスキャンライン電極層７０４からカソード電極層７２２まで伝えられて接触抵抗をさらに低くすることができるという点で付加的な効果を奏する。
【００６２】
しかし、切り欠き部７１２が基板７００を露出するように形成されなければならないことが必要条件ではない。切り欠き部７１２に導電層７０８を露出させて、カソード電極層７２２が導電層７０８と電気的に接続できる程度に形成されるようにすればよい。
【００６３】
本発明の第４の実施形態に係る発光素子を製造する過程は、次のとおりである。
基板７００上に、アノード電極層７０２及びスキャンライン７０１を相互離隔するように形成する。スキャンライン７０１は、スキャンライン電極層７０４、第１サブ電極層７０６、導電層７０８及び第２サブ電極層７１６を順次積層して形成される。ここで、導電層７０８は、アルミニウムが好ましく、第１サブ電極層７０６及び／または第２サブ電極層７１６は、モリブデンまたはクロムが好ましい。次いで、スキャンライン７０１の終端一部がエッチングされて導電層７０８が露出するように、切り欠き部７１２が形成される。
【００６４】
続いて、アノード電極層７０２上に、絶縁層７１４が形成される。絶縁層７１４をパターニングすることによって、アノード電極層７０２上の発光領域７１０（ピクセル領域）が露出される。次に、露出した発光領域７１０に有機物層７２０を形成する。
【００６５】
カソード電極層７２２は、スキャンライン７０１の終端を被せるように形成され、切り欠き部７１２を充填して導電層７０８との電気的な接続がなされる。図７及び図８では、電気的な接続は直接的な接触によってなされる。しかし、これは、必ず要求されるものでない。
【００６６】
図９は、本発明の第５の実施形態に係る発光素子を示した断面図である。図示するように、発光素子は、アノード電極層８０２、カソード電極層８２２及びスキャンライン８０１を含む。残りの構成要素は、図２(a)に示された第１の実施形態の構成要素と同一なので、同じ構成要素に対しては同じ用語を使用し、反復的な説明を省略する。
【００６７】
スキャンライン８０１は、基板８００上に形成されるスキャンライン電極層８０４、第１サブ電極層８０６、導電層８０８及び第２サブ電極層８１６を含む。導電層８０８は、スキャンライン８０１とアノード電極層８０２との間の空間、即ち、スキャンライン領域とピクセル領域との間の空間まで延びる。また、カソード電極層８２２も同じ空間まで延び、導電層８０８と電気的な連結がなされる。直接的な物理的な接触は、このような電気的な接続の一方法である。
【００６８】
導電層８０８とカソード電極層８２２は、同じ金属、例えば、アルミニウムで形成され得るので、２層の導電性は、実質的に同一である。従って、導電層８０８とカソード電極層８２２との間の接触抵抗がかなり減少され、従来の素子と比較するとき、電力消費を低減することができる。
【００６９】
本発明の第５の実施形態に係る発光素子を製造する過程は、次のとおりである。
基板８００上にアノード電極層８０２及びスキャンライン８０１を相互離隔するように形成する。スキャンライン８０１は、スキャンライン電極層８０４、第１サブ電極層８０６、導電層８０８及び第２サブ電極層８１６を順次積層して形成される。ここで、導電層８０８は、アルミニウムが好ましく、第１サブ電極層８０６及び／または第２サブ電極層８１６はモリブデンまたはクロムが好ましい。導電層８０８は、スキャンライン８０１とアノード電極層８０２との間の空間まで延びるように形成される。
【００７０】
次いで、アノード電極層８０２上に絶縁層８１４が形成される。絶縁層８１４をパターニングすることによって、アノード電極層８０２上の発光領域が露出される。続いて、露出された発光領域に有機物層８２０を形成する。
【００７１】
カソード電極層８２２は、スキャンライン８０１とアノード電極層８０２との間の空間まで延びるように形成され、導電層８０８と電気的な接続、例えば、直接的な接触がなされる。
【００７２】
以上説明した本発明は、例示の目的のために開示されたものであり、本発明に対する通常の知識を有した当業者であれば、本発明の技術的思想の範囲内で様々な修正、変更、付加が可能である。従って、このような修正、変更及び付加は、本発明の特許請求の範囲に属するものである。
【図面の簡単な説明】
【００７３】
【図１】(a)は従来の有機電界発光素子を示した平面図で、(b)は(a)のI-I'線に沿って切欠した有機電界発光素子を示した断面図である。
【図２】(a)は本発明の第１の実施形態に係る発光素子を示した平面図で、(b)は(a)のII-II'線に沿って切欠した発光素子を示した断面図である。
【図３】本発明の第２の実施形態に係る発光素子の平面図である。
【図４】(a)〜(c)は、本発明の一実施形態に係る発光素子を製造する方法を示した断面図である。
【図５】本発明の第３の実施形態に係る発光素子を示した断面図である。
【図６】本発明の第４の実施形態に係る発光素子を示した平面図である。
【図７】図６のVII−VII'線に沿って切欠した発光素子を示した断面図である。
【図８】図６のVIII−VIII'線に沿って切欠した発光素子を示した断面図である。
【図９】本発明の第５の実施形態に係る発光素子を示した断面図である。
【符号の説明】
【００７４】
２００  アノード電極層
２０１  スキャンライン
２０２  カソード電極層
２０４  ピクセル
２０８  ビアホール
２１２  スキャンライン電極層
２１４  第１サブ電極層
２１６  導電層
２１８  第２サブ電極層
２２０  絶縁層
２２２  発光層
【図１】
2006301580.tif 000003
【図２】
2006301580.tif 000004
【図３】
2006301580.tif 000005
【図４】
2006301580.tif 000006
【図５】
2006301580.tif 000007
【図６】
2006301580.tif 000008
【図７】
2006301580.tif 000009
【図８】
2006301580.tif 000010
【図９】
2006301580.tif 000011